(57)【要約】【課題】基材の表面に親水性を付与して汚染防止効果や帯電防止効果を発現させる方法のうちスルホン酸をグラフト重合させた４フッ化エチレン樹脂（以下「ナフィオン」（米国デュポン社商標）と称する。）を主体とする親水性塗料を塗布・造膜する方法は最も効果的なもののひとつではあるが、プラスチックや金属基材への接着性の欠如が問題となっている。そこで、上記の親水性塗料において接着性を向上すること。【解決手段】スルホン酸をグラフト重合させた４フッ化エチレン樹脂を含有する親水性塗料において、ある特定の比率でアクリルシリコン樹脂を混合し、加熱硬化させることによりこの接着性が飛躍的に向上する。【選択図】なし【特許請求の範囲】
【請求項１】
スルホン酸をグラフト重合させた４フッ化エチレン樹脂を含有する親水性塗料において、アクリルシリコン樹脂を樹脂成分中の２０〜７０質量％の範囲で含有させたことを特徴とする親水性塗料。
【請求項２】
前記親水性塗料の顔料成分中に光触媒を含むことを特徴とする請求項１に記載の親水性塗料。
【請求項３】
請求項１または２に記載の親水性塗料を基材表面に塗布し、８０〜２００℃の温度下で加熱することにより前記基材の表面に造膜させたことを特徴とする親水性塗布体。
【発明の詳細な説明】
【技術分野】
【０００１】
本発明は、スルホン酸をグラフト重合させた４フッ化エチレン樹脂（以下、「ナフィオン（米国デュポン社の登録商標）」ともいう。）を含有する親水性塗料に関するもので、詳しくはプラスチック材や金属製素材（基材）に対する接着性を向上した親水性塗料と、同親水性塗料が基材の表面に塗布された親水性塗布体に関する。
【背景技術】
【０００２】
サイディングをはじめ各種基材の表面に親水性を付与し、汚染防止効果や帯電防止効果などを生じさせる方法の一つに、スルホン酸をグラフト重合させた４フッ化エチレン樹脂（ナフィオン）を主体とする親水性塗料を塗布する方法がある。この方法で親水性塗料が基材の表面に造膜された塗布体は、非光励起作用状態（光が照射されない状態）において静的接触角あるいは動的後退接触角のいずれかが３０°以下となる親水性作用を発揮する。
【０００３】
一方、いわゆる公知の光触媒（酸化チタンなどの金属酸化物）を使用する方法では、下記のような問題点がある。すなわち、
１．裏反応が生じるため光触媒を含むクリヤーの塗布に先立って、裏反応から下地を保護すべきバリアーコートを更に塗布しなければならず、その付加工程のための設備を新設しなければならない。
【０００４】
２．光照射によりはじめて親水性が発現するため、製造および出荷時に親水性の出荷検査が行いにくい。
【先行技術文献】
【特許文献】
【０００５】
【特許文献１】特開平９−２２７８０５号公報
【発明の開示】
【発明が解決しようとする課題】
【０００６】
しかしながら、ナフィオン（登録商標）を主体とする親水性塗料の場合には、以下のような解決すべき課題ある。すなわち、
ナフィオン（登録商標）は本来、フッ素樹脂で接着性を具備しておらず、高分子構造に含まれるスルホン酸基がマイナスイオンで、プラスイオンと引き合う傾向があるので、プラスチック材や金属製素材などの基材に対しその弱いイオン同士の吸引力で、ある程度接着している。ただし、耐摩耗性を発揮し得るほどの接着性はなかった。
【０００７】
本発明は上述の点に鑑みなされたもので、ナフィオン（登録商標）を主体とする親水性塗料のもつ接着性に劣るという弱点を克服して接着性の向上を図り、プラスチック材や金属製素材などの表面が平滑な基材表面へ塗布し、造膜することで、親水性を付与して汚染防止効果や帯電防止効果を発現させ、優れた耐摩耗性を発揮させることができる親水性塗料と同塗料を用いた親水性塗布体を提供しようとするものである。
【課題を解決するための手段】
【０００８】
上記の目的を達成するために本発明（請求項１）に係る親水性塗料は、スルホン酸をグラフト重合させた４フッ化エチレン樹脂を含有する親水性塗料において、アクリルシリコン樹脂を樹脂成分中の２０〜７０質量％の範囲で含有させたことを特徴とする。
【０００９】
上記の構成を有する親水性塗料によれば、アクリルシリコン樹脂の含有量が全樹脂成分（ナフィオン中の樹脂成分を含む）の２０質量％を下回ると、基材に対する十分な接着性が確保できなくなる一方、全樹脂成分の７０質量％を上回ると、親水性塗料の主体であるナフィオン（登録商標）の有する親水性に代表される、いわゆる光触媒効果が有効に発揮されなくなるからである。そして、アクリルシリコン樹脂を前記のとおり全樹脂成分中の２０〜７０質量％の範囲で含有させたことによって、ナフィオンの極めて低い接着力が補われる。また、ナフィオンのスルホン酸の共有結合を形成しにくいという性状を生かし、ナフィオンと相溶し、かつ基材の表面と結合しやすい樹脂成分であるアクリルシリコン樹脂を共存させることにより、接着力が大幅に向上し、加工性や耐摩耗性も向上する。この結果、非光励起作用状態で親水性を基材の表面に付与し、汚染防止効果や帯電防止効果などを発揮する。
【００１０】
請求項２に記載のように、前記親水性塗料の顔料成分中に光触媒を含むことができる。
【００１１】
このように構成することにより、請求項１に記載の親水性塗料において、ナフィオンを分解することなく、消臭、抗菌、大気浄化等の光触媒効果を奏するようになる。また、顔料成分である上記光触媒は、チタニアゾル、ゼオライトで表面被覆された酸化チタン、シリカで表面被覆された酸化チタン、およびアパタイトで表面被覆された酸化チタンから選ばれる１〜４種のうちいずれか１種あるいは２種以上の混合物とすることが好ましい。
【００１２】
請求項３に記載の親水性塗布体は、請求項１または２に記載の親水性塗料を基材表面に塗布し、８０〜２００℃の温度下で加熱することにより前記基材の表面に造膜させたことを特徴とする。
【００１３】
上記の構成を有する親水性塗布体によれば、塩化ビニル樹脂の耐熱温度が８０℃近辺であるため、８０℃以上で加熱し焼き付けるものとする一方、ナフィオンおよび熱硬化性フッ素樹脂については２００℃が上限温度である。より具体的には、本発明に係る親水性塗料を基材の表面に塗布した塗布体を、雰囲気温度８０℃〜２００℃のオーブンに入れて５〜３０分間焼き付けるか、塗布体搬送用コンベアを備えた、温風の吐出温度が８０℃〜２００℃の風速の早いハイベロシティーオーブンで１〜３分間焼き付けるかすることができる。
【発明の効果】
【００１４】
上記の構成からなる親水性塗料および同塗料を用いた親水性塗布体には、次のような優れた効果がある。
【００１５】
ナフィオン（登録商標）は親水性ポリマーで、一般的な光触媒塗料と異なり受光しなくても、つまり非光励起作用状態で親水性を発揮し、汚染防止効果や帯電防止効果なども奏するが、上記したとおり接着性が低いために、プラスチック材や金属材のような表面が平滑な基材に塗布した際に塗膜が形成されても簡単に剥離するので、実施が困難であった。これに対し、本発明の親水性塗料によれば、 含有されているナフィオンには反応性官能基がスルホン酸しかなく、しかもこのスルホン酸がイオン性が強くて共有結合を形成しにくいという性状を生かすことで、ナフィオンと相溶しかつ下地となる基材の表面と結合しやすい、アクリルシリコン樹脂を共存させることにより、ナフィオンの接着性の低さを十分に補うことができる。加えて、親水性塗料の接着力が向上されることにより、本発明の親水性塗料が塗布された塗布体の加工性や耐摩擦性の向上も同時に達成することができる。
【発明を実施するための形態】
【００１６】
以下、本発明の親水性塗料について実施の形態を説明する。
【００１７】
実施例１
熱硬化性フッ素樹脂とその硬化剤を樹脂成分とする。
a)熱硬化型フッ素樹脂(大日本インキ化学工業(株)製の商品名「フルオネートK702」)
２０
b)硬化剤用メラミン樹脂(大日本インキ化学工業(株)製の商品名「スーパーベッカミンL105-60」)                                                               ５
c)ナフィオン(登録商標)溶液(米国デュポン社製の商品名「ナフィオンDE2020」)
５０
d)酢酸N-ブチル                                                      ２５
a)の不揮発分は５０質量％であり、b)の不揮発分は６０質量％であるから、a)とb)を合計した架橋型フッ素樹脂とその硬化剤成分は１３質量部となる。また、c)の不揮発分は２０質量％であるから、当該塗料樹脂成分中の架橋型フッ素樹脂とその硬化剤成分の含有量は５６．５質量％となる。
【００１８】
この溶液（親水性塗料）を、ポリエステル樹脂焼付け塗装板にスプレーで塗装した。塗布量は１００ｇ/ｍ2とし、それを１４０℃―１０分（温度１４０℃で１０分間加熱）の雰囲気下で焼き付けた。
比較例１
実施例１のc)ナフィオン溶液量を１０とし、塗料樹脂成分中の架橋型フッ素樹脂とその硬化剤成分の含有量を８６．７質量％とした以外は、実施例１と同様に試料を作製した。
実施例２
アクリルシリコン樹脂を樹脂成分とする。
【００１９】
以下の配合に従い塗料を調製した。
【００２０】
a)アクリルシリコン樹脂(昭和高分子製の商品名「ポリゾールAP3900」)        ４０
b)エチレングリコー                                                      １０
c)ナフィオン溶液（米国デュポン社製の商品名「ナフィオンDE2020」）        ３０
d)水                                                                    ２０
a)の不揮発分は５０質量％であり、c)の不揮発分は２０質量％であるから、当該塗料樹脂成分中のアクリルシリコン樹脂の含有量は７７質量％となる。
【００２１】
この溶液を塩ビ板にスプレーで塗装した。塗布量は１００ｇ/ｍ2とし、それを８０℃―１０分の雰囲気下で乾燥させた。
比較例２
実施例２におけるa)アクリルシリコン樹脂を８とし、c)ナフィオン溶液を９０とすることにより、塗料樹脂成分中のアクリルシリコン樹脂の含有量を１８．２質量％とした以外は実施例２と同様に試料を作製した。
【００２２】
実施例３
（硬化剤にシランカップリング剤を用いた実施例である）
a)熱硬化型フッ素樹脂(大日本インキ化学工業(株)製の商品名「フルオネートK702」)
３０
b)イソシアネート系シランカップリング剤(モメンティブパーフォーマンスケミカルズ
ジャパン社製の商品名「Y-5187」)
３
b)ナフィオン(登録商標)溶液(米国デュポン社製の商品名「ナフィオンDE2020」)
４０
d)酢酸N-ブチル                                                          ２６
e)硬化促進触媒「ジブチル錫ジアセテート０．１％溶液」                      １
a)の不揮発分は５０質量％であり、b)の不揮発分はほぼ１００質量％であるから、a)とb)を合計した架橋型フッ素樹脂とその硬化剤成分は１８質量部となる。また、c)の不揮発分は２０質量％であるから、当該塗料樹脂成分中の架橋型フッ素樹脂とその硬化剤成分の含有量は６４．３質量％となる。
【００２３】
この溶液（親水性塗料）を、ポリエステル樹脂焼付け塗装板にスプレーで塗装した。塗布量は１００ｇ/ｍ2とし、それを１４０℃―１０分（温度１４０℃で１０分間加熱）の雰囲気下で焼き付けた。
【００２４】
なお、シランカップリング剤以外に、（ブロック）イソシアネート、メラミン樹脂、ポリアミド、酸無水物を使用できることは言うまでもなく、またシランカップリング剤を含む上記のいずれかの硬化剤から選択される２種〜５種の混合物を使用することもできる。
実施例４
（光触媒を含有させた実施例である）
熱硬化性フッ素樹脂とその硬化剤を樹脂成分とする。
【００２５】
a)熱硬化型フッ素樹脂(大日本インキ化学工業(株)製の商品名「フルオネートK702」)
２０
b)硬化剤用メラミン樹脂(大日本インキ化学工業(株)製の商品名「スーパーベッカミンL105-60」)                                                                 ５
c)ナフィオン(登録商標）溶液(米国デュポン社製の商品名「ナフィオンDE2020」)                                                                            ５０
d)酢酸N-ブチル
１０
e)光触媒酸化チタンスラリー液（石原産業（株）製品）「ＳＴＳ−１００」  １５
a)の不揮発分は５０質量％であり、b)の不揮発分は６０質量％であるから、a)とb)を合計した架橋型フッ素樹脂とその硬化剤成分は１３質量部となる。また、c)の不揮発分は２０質量％であるから、当該塗料樹脂成分中の架橋型フッ素樹脂とその硬化剤成分の含有量は５６．５質量％となる。また、ＳＴＳ−１００の不揮発分が２０質量％であるから不揮発分全体に占める光触媒濃度は１１．５質量％となる。
【００２６】
この溶液（親水性塗料）を、ポリエステル樹脂焼付け塗装板にスプレーで塗装した。塗布量は１００ｇ/ｍ2とし、それを１４０℃―１０分（温度１４０℃で１０分間加熱）の雰囲気下で焼き付けた。
【００２７】
下記の表１は比較性能試験結果を示すものである。
【００２８】
【表１】
2013127070.tif 000002
【００２９】
・接着性
碁盤目テープ剥離試験：碁盤目セロテープ（登録商標）剥離で100/100の良好な接着性を確認して「○」と判定した。逆にチョーキングあるいは塗膜の白濁があり、その面での碁盤目セロテープ（登録商標）剥離が100/100より悪い場合を「×」と判定した。
・親水性
動的・後退接触角を測定した。動的・後退接触角：３０°以下を○、８０°以上を×とした。手順としては、まず水平に静置した試料表面に水滴を２μｌ滴下し、１分経過後に更に４μｌ滴下して追加した。１分経過後にその追加分の４μｌを吸引して、更に１分経過後にその界面の接触角を測定した。
・加工性
基材を１８０°折り曲げてそのときのクラック発生をルーペで確認。クラック発生なしを○、クラックが発生したものを×とした。
・耐摩擦性
テーバー磨耗試験。荷重１ｋｇで２００回転時の減量が２ｍｇ以下であれば○とし、同条件下での減量が２ｍｇを超える場合には×とする。
・上記各実施例または各比較例の塗料を塗布した基材の種類
実施例１、実施例３、実施例４および比較例１はポリエステル塗装鋼板（高温で焼付け可能）、実施例２、比較例２は塩ビ板（低温乾燥のみ可能）である。
・メチレンブルー分解活性
この分媒活性はＪＩＳ Ｒ １７０３−２に定義されている。消臭・抗菌・大気浄化等の光触媒効果を再現性のある数値として表記しうる代表的な尺度が、メチレンブルーを用いた分解活性指数であるが、このメチレンブルーは光照射による劣化が極めて少なく、逆にラジカル（遊離基）と選択的に反応するため、光触媒反応でラジカルが生じると急速に脱色するという特性を有している。光触媒反応の効果と目される消臭・抗菌・大気浄化作用は、すべて発生するラジカルにより惹起されるものであるから、メチレンブルーの分解とこれらの効果の間には密接な相関関係が存在する。